(57)【要約】【課題】糖鎖工学の研究において、壁面への糖鎖化合物の吸着を抑え、評価解析の感度及び精度を向上させ得る実験器具を提供する事。【解決手段】糖鎖化合物が接触する表面に超親水性材料がコーティングされている事を特徴とする糖鎖化合物吸着制御実験器具であり、好ましくは、糖鎖化合物が接触する表面の接触角が０度であり、超親水性材料がポリヒドロキシアルキルメタクリレート、ポリオキシＣ２−Ｃ４アルキレン基含有メタクリレート重合体又はこれを含む共重合体、ポリビニルピロリドン、リン脂質・高分子複合体、及び２−メタクリロイルオキシエチルホスホリルコリン重合体又はこれを含む共重合体である糖鎖化合物吸着制御実験器具。【選択図】  図１
2004275862.tif 000002
【特許請求の範囲】
【請求項１】
糖鎖化合物が接触する表面に超親水性材料がコーティングされている事を特徴とする糖鎖化合物吸着制御実験器具。
【請求項２】
糖鎖化合物が接触する表面の接触角が０度である請求項１記載の糖鎖化合物吸着制御実験器具。
【請求項３】
超親水性材料がポリヒドロキシアルキルメタクリレート、ポリオキシＣ２−Ｃ４アルキレン基含有メタクリレート重合体又はこれを含む共重合体、ポリビニルピロリドン、及びリン脂質・高分子複合体から選ばれる少なくとも１つである請求項１又は２記載の糖鎖化合物吸着制御実験器具。
【請求項４】
超親水性材料が２−メタクリロイルオキシエチルホスホリルコリン重合体又はこれを含む共重合体である請求項１又は２記載の糖鎖化合物吸着制御実験器具。
【発明の詳細な説明】
【０００１】
【発明の属する技術分野】
本発明は、生化学実験・臨床検査・薬剤の開発研究において糖蛋白、糖脂質等の溶液を扱う際に使用する実験器具類に関する。
【０００２】
【従来の技術】
近年、ゲノミクス／プロテオミクスの進展を受け、分子生物学的見地からの生命現象の理解には糖蛋白質・糖脂質の機能解析や遊離させた糖鎖の構造解析といった糖鎖工学が重要である事は明らかとなり、その糖鎖工学の進展に伴い糖鎖構造・機能解析技術が大幅に進歩して来た。
現在、糖鎖工学分野においては、生化学実験分野と同様ガラス若しくはポリプロピレン／ポリスチレンといったプラスチックで成型されたディスポーザブルの器具類が一般的に用いられている。
構造・解析技術の進展に伴い測定機器の感度は大幅に向上し、微量物質を扱うケースが増加してきた事から、溶液中の糖鎖化合物が実験用器具類への吸着が問題としてクローズアップされてきた。
実験用器具類への吸着が引き起こす問題は溶液中の物質濃度の変化であり、特にサンプルの損失は溶質の濃度が薄くなればなるほど深刻な問題となる。
自動分析器の性能が向上し、微量な糖鎖化合物の測定が理論上可能になって来たにも係らず、実際にはその様な微量の糖鎖化合物を扱う実験器具が無い事が分析の大きな妨げになっている。
糖鎖化合物は特に従来使用されているガラス、ポリプロピレン樹脂に対して強い吸着性を示し、一部で販売されている低吸着タイプの撥水性処理を施した器具類を用いても殆ど吸着防止効果が得られないのが現状である。
更に、ＤＮＡチップやプロテインチップと同様に糖鎖工学分野においても糖鎖化合物を用いた分析手法がチップ化に進むであろう事は容易に考えられる、しかしチップにおいてより微量の糖鎖化合物を微小な流路を通す事になれば、吸着の問題がチップ化の大きな妨げになる事は間違いない。
【０００３】
【特許文献１】
国際公開第００／３９５８２号公報
【０００４】
【発明が解決しようとする課題】
本発明の目的は、糖鎖化合物の吸着を防止する事で糖鎖工学の実験に好的に用いられる実験器具提供する事である。
【０００５】
【課題を解決するための手段】
即ち本発明は、
（１）糖鎖化合物が接触する表面に超親水性材料がコーティングされている事を特徴とする糖鎖化合物吸着制御実験器具、
（２）糖鎖化合物が接触する表面の接触角が０度である（１）記載の糖鎖化合物吸着制御実験器具、
（３）超親水性材料がポリヒドロキシアルキルメタクリレート、ポリオキシＣ２−Ｃ４アルキレン基含有メタクリレート重合体又はこれを含む共重合体、ポリビニルピロリドン、及びリン脂質・高分子複合体から選ばれる少なくとも１つである（１）又は（２）記載の糖鎖化合物吸着制御実験器具、
（４）超親水性材料が２−メタクリロイルオキシエチルホスホリルコリン重合体又はこれを含む共重合体である（１）又は（２）記載の糖鎖化合物吸着制御実験器具、
である。
【０００６】
【発明の実施の形態】
従来溶液中の蛋白質は、その物質中の疎水性部位と容器表面の疎水性部位との間に発生する疎水性相互作用により吸着する為容器基材表面を超親水性に改質する事でその吸着を防止出来る事は本発明者も既に見出しており、国際公開第００／３９５８２号においてその技術を開示している。
しかし、糖鎖化合物の様に多くの親水性基を持つ物質の吸着は疎水性相互作用に依らず、親水性表面に対しては親水性基の相互作用によって吸着してしまうと理論的には考えられていた。
本発明の最も重要な点は、多くの親水性基を持つ糖鎖化合物も水との接触角が０度となる超親水性表面に対しては蛋白質・ペプチドと同様に吸着しないという事を見いだした点で、２−メタクリロイルオキシエチルホスホリルコリン重合体に対して特に吸着量が低下する事を見いだした点である。
【０００７】
本発明において、超親水性材料をコーティングする際に重要な点は、コーティング層の厚みである。
コーティング層で基材表面が完全に覆われている状態が好ましいが、その厚みが増すと吸着防止性能は低下してゆく。その理由は、超親水性材料の層が厚くなれば自由水を含みその自由水と一緒に糖鎖化合物の分子が表面に残留するためであると考えられる。
よって、コーティングの際にはコーティング溶液の溶質つまり超親水性材料の濃度及びその溶媒、加えて乾燥条件を充分に検討し、コーティング層が出来るだけ薄い状態で容器表面を満遍なく覆っている状態を構築する事でより高い吸着防止性能を得る事が出来る。
【０００８】
本発明に用いる超親水性材料としては、ポリヒドロキシアルキルメタクリレート、ポリオキシＣ２−Ｃ４アルキレン基含有メタクリレート重合体又はこれを含む共重合体、ポリビニルピロリドン、リン脂質・高分子複合体から選ばれる少なくとも１つであることが好ましく、更に好ましくは２−メタクリロイルオキシエチルホスホリルコリン重合体又はこれを含む共重合体である。
【０００９】
２−メタクリロイルオキシエチルホスホリルコリンを含む化合物の共重合体としては特に限定するものでは無いが、２−メタクリロイルオキシエチルホスホリルコリン・ブチルメタクリレート共重合体（「ハイドロゲルの血液適合性に及ぼす親水性基構造の影響」生体材料Ｖｏｌ．９、Ｎｏ．６  石原一彦、中林宣男他参照）を好適に使用する事が出来る。
２−メタクリロイルオキシエチルホスホリルコリン重合体又は共重合体においては、共重合体中の２−メタクリロイルオキシエチルホスホリルコリンの含有率が高いほど優れた吸着制御効果が期待できるが、２−メタクリロイルオキシエチルホスホリルコリンの含有率が高ければ共重合体は水溶性となる為、目的に応じて共重合比率を調節する必要がある。
【００１０】
【実施例】
以下、実施例によって本発明を更に具体的に説明する。
（実施例）
ポリプロピレン製１５ｍＬ遠沈管（住友ベークライト製  ＳＵＭＩＬＯＮ  ＭＳ−５６１５０）に２−メタクリロイルオキシエチルホスホリルコリン−ブチルメタクリレート共重合体の０．５ｗｔ／ｖｏｌ％エタノール溶液を分注し、５分間静置した後に真空ポンプに接続した吸引用ノズルで６０秒間吸引後、７０℃で４Ｈｒ真空乾燥させた。
２−メタクリロイルオキシエチルホスホリルコリン−ブチルメタクリレート共重合体は、「リン脂質類似構造を有するハイドロゲル膜からの薬物放出  高分子論文集，４６，５９１−５９５（１９８９）」の内容に従い２−メタクリロイルオキシエチルホスホリルコリンとブチルメタクリレート比＝３／７の共重合体を合成し使用した。
【００１１】
（比較例）
ポリプロピレン製１５ｍＬ遠沈管（住友ベークライト製  ＳＵＭＩＬＯＮ  ＭＳ−５６１５０）を比較例とした。
【００１２】
（水との接触角の比較）
実施例及び比較例の容器内面の水との接触角を測定した結果を表１に示す。
【００１３】
【表１】
2004275862.tif 000003
【００１４】
（糖鎖化合物吸着性の評価）
実施例及び比較例の糖鎖化合物吸着性の評価を実施した、評価には糖蛋白質としてエリトロポイエチン（ＥＲＹＴＨＲＯＰＯＩＥＴＩＮ  ＢＩＭＥＤＩＣＡＬＬＡＢＯＲＡＴＯＲＩＥＳ社  １１９６５−１）及び糖鎖としてコンドロイチン硫酸（Ｃｈｏｎｄｒｏｉｔｎ  ｓｕｌｆａｔｅ  Ａ  Ｂｏｖｉｎｅ  Ｔｒａｃｈｅａ  ＣＡＬＢＩＯＣＨＥＭ社  ２３０６７）の各１０ｎｍｏｌ／ｌの水溶液を使用した。
実施例及び比較例の遠沈管にエリトロポイエチン又はコンドロイチン硫酸の水溶液を１０ｍｌずつ分注し、３７℃で１時間静置後０．０５％Ｔｗｅｅｎ２０含有水溶液で洗浄、乾燥後原子間力顕微鏡（走査型プローブ顕微鏡システム：デジタルインスツルメンツ  ナノスコープＩＩＩ）で表
面を観察した。
結果は図１〜６のとおりで、比較例にはエリトロポイエチン、コンドロイチン硫酸の強い吸着が確認されたが、実施例には吸着は確認されなかった。
【００１５】
【発明の効果】
本発明の実験器具は、糖鎖化合物の吸着が無く、糖鎖工学に関連する実験を感度及び精度良く行なう事が出来る。
【図面の簡単な説明】
【図１】実施例の表面を原子間力顕微鏡で観察した像である。
【図２】実施例にエリトロポイエチン水溶液を接触させた後、その表面を原子間力顕微鏡で観察した像である、エリトロポイエチン分子の残留は観察されない。
【図３】実施例にコンドロイチン硫酸水溶液を接触させた後、その表面を原子間力顕微鏡で観察した像である、コンドロイチン硫酸分子の残留は観察されない。
【図４】比較例の表面を原子間力顕微鏡で観察した像である。
【図５】比較例にエリトロポイエチン水溶液を接触させた後、その表面を原子間力顕微鏡で観察した像である、エリトロポイエチン分子が強く残留している事が観察される。
【図６】実施例にコンドロイチン硫酸水溶液を接触させた後、その表面を原子間力顕微鏡で観察した像である、コンドロイチン硫酸分子が強く残留している事が観察される。
【図１】
2004275862.tif 000004
【図２】
2004275862.tif 000005
【図３】
2004275862.tif 000006
【図４】
2004275862.tif 000007
【図５】
2004275862.tif 000008
【図６】
2004275862.tif 000009